(57)【要約】【課題】  彩度に優れるインクジェット捺染に用いるインク及びそれを用いる繊維の捺染方法の提供。【解決手段】  色素、水、及び水溶性有機溶剤を含有するインクジェット捺染に用いるインクであって、該インクが色素として、下記式（１）で表わされる化合物又はその塩若しくはそれらの混合物と、Ｃ．Ｉ．Ｒｅａｃｔｉｖｅ  Ｏｒａｎｇｅと、からそれぞれ選択される、少なくとも２種類の色素を含有するインクにより、上記の課題を解決できた。【化１】2015078300.tif 000007（式中、ｎは１〜３の整数、Ｍは水素原子又はナトリウムを表す。）【選択図】なし【特許請求の範囲】
【請求項１】
色素、水、及び水溶性有機溶剤を含有するインクジェット捺染に用いるインクであって、該インクが色素として、下記式（１）で表わされる化合物又はその塩若しくはそれらの混合物と、Ｃ．Ｉ．Ｒｅａｃｔｉｖｅ  Ｏｒａｎｇｅと、からそれぞれ選択される、少なくとも２種類の色素を含有するインク。
【化１】
2015078300.tif 000006
（式（１）中、ｎは１〜３の整数、Ｍは水素原子又はナトリウムを表す）。
【請求項２】
Ｃ．Ｉ．Ｒｅａｃｔｉｖｅ  Ｏｒａｎｇｅから選択される色素が、アゾ色素である請求項１に記載のインク。
【請求項３】
Ｃ．Ｉ．Ｒｅａｃｔｉｖｅ  Ｏｒａｎｇｅから選択される色素が、Ｃ．Ｉ．Ｒｅａｃｔｉｖｅ  Ｏｒａｎｇｅ  １、２、５、６、７、８、１２、１３、１４、１５、１５：１、１６、２０、２３、２４、３０、３１、３２、３４、３５、３７、４０、４１、４４、４５、４６、４８、４９、５１、５２、５５、５６、５７、５８、５９、６０、６９、７０、７２、７２：１、７３、７４、８２、８３、８４、８７、９１、９２、９３、９４、９５、９６、９９、１０７、１０８、１１１、１１３、１１６、１１９、１２２、１２３、１２４、１２５、１２６、１３０、１３１、１３３、１３４、１３６、１３８、１３９、１４１及び１４２よりなる群から選択される色素である請求項１又は２に記載のインク。
【請求項４】
Ｃ．Ｉ．Ｒｅａｃｔｉｖｅ  Ｏｒａｎｇｅから選択される色素が、Ｃ．Ｉ．Ｒｅａｃｔｉｖｅ  Ｏｒａｎｇｅ  １３である請求項１に記載のインク。
【請求項５】
インクが含有する色素の総質量に対して、式（１）で表わされる化合物の総含有量が、質量基準で５０％以上である請求項１に記載のインク。
【請求項６】
インクの総質量中における色素の総含有量が、質量基準で０．５〜２０％である請求項１〜５のいずれか一項に記載のインク。
【請求項７】
請求項１〜６のいずれか一項に記載のインクを用い、少なくとも以下の工程Ａ〜工程Ｃの３工程を順次行うことを含む、繊維のインクジェット捺染方法。
工程Ａ：該インクの液滴を、記録信号に応じてインクジェットプリンタから吐出させ、繊維に付着させる工程。
工程Ｂ：工程Ａにより付着させたインクの液滴中の色素を、熱により繊維に固着させる工程。
工程Ｃ：繊維に残存する未固着の色素を洗浄する工程。
【請求項８】
上記繊維が、ポリアミド繊維、及びポリアミド繊維を含有する混紡繊維から選択される繊維である請求項７に記載のインクジェット捺染方法。
【請求項９】
請求項７又は８に記載のインクジェット捺染方法により染色された繊維。
【発明の詳細な説明】
【技術分野】
【０００１】
本発明はインクジェット捺染に用いるインク及びそれを用いた繊維の捺染方法に関する。
【背景技術】
【０００２】
インクジェットプリンタを用いた繊維のインクジェット捺染は、スクリーン捺染、ローラー捺染、ロータリー捺染等の捺染方法に比べ、製版工程が不要であり工程が短縮できること；デジタル化されたデザインを、コンピューターを介してそのままプリントできること；多品種の製品を少量ずつであっても生産することが可能であること；色糊の廃液等が大幅に削減できること；等の多くのメリットがある。
一方、インクジェット捺染は、従来の製版捺染に比べ、プリント速度が遅いこと、及び濃色を再現し難いこと等の課題があった。このためインクジェット捺染は、見本反の製造や少量生産の範囲で使用されることが多かった。
近年、コンピューターの画像処理やプリントヘッド製造の技術的進歩によりインクジェットプリンタのプリント速度が大幅に向上されてきた。これに加え、プリントデザインのデジタル化、プリント加工の多様化・小ロット化が市場で要求されてきたこと等を背景に、インクジェット捺染の普及が進んでいる。
インクジェット捺染に用いるインクとしては、シルク、ナイロン等のポリアミド系繊維用の酸性染料インク；ポリエステル系繊維用の分散染料インク；綿、レーヨン等のセルロース系繊維用の反応性染料（反応染料）インク；等が販売されている。
【０００３】
インクジェット捺染においては、通常ブラック、イエロー、マゼンタ、及びシアンの４色のインクセットが用いられる。インクジェット捺染に用いるインクの性能としては高画質、高堅牢性の染色物の提供が可能で、且つ吐出安定性にも優れることが要望される。これに加えて、混合色の再現範囲を広げる目的として、「特色」等と呼称されるブルー、レッド、オレンジ等のインクが要望され、その開発が行われてきた。
それらのインクの中でも、彩度が高く、耐光性に優れた反応染料を含有するオレンジインクは従来知られていなかったため、その開発が強く望まれてきた。
【０００４】
特許文献１〜６には、Ｃ．Ｉ．Ｒｅａｃｔｉｖｅ  Ｏｒａｎｇｅを色素として含有するインク等が開示されている。
【先行技術文献】
【特許文献】
【０００５】
【特許文献１】特開２００５−２５５７７９号公報
【特許文献２】特許第４２１６９９３号公報
【特許文献３】特開平０７−２５８９８２号公報
【特許文献４】特開２０１０−１１６５６６号公報
【特許文献５】特開２０１３−０３５９５１号公報
【特許文献６】特許第４８５８５３３号公報
【発明の概要】
【発明が解決しようとする課題】
【０００６】
本発明は、反応染料を含有し、彩度に優れるインクジェット捺染に用いるオレンジインク、及びそれを用いる繊維の捺染方法の提供を課題とする。
【課題を解決するための手段】
【０００７】
本発明者らは鋭意研究を重ねた結果、色素として下記式（１）で表わされる化合物又はその塩若しくはそれらの混合物と、Ｃ．Ｉ．Ｒｅａｃｔｉｖｅ  Ｏｒａｎｇｅと、からそれぞれ選択される、少なくとも２種類の色素を含有するインクにより、上記の課題が解決できることを見出し、本発明を完成させた。
即ち本発明は、以下の［１］〜［９］に関する。
［１］
色素、水、及び水溶性有機溶剤を含有するインクジェット捺染に用いるインクであって、該インクが色素として、下記式（１）で表わされる化合物又はその塩若しくはそれらの混合物と、Ｃ．Ｉ．Ｒｅａｃｔｉｖｅ  Ｏｒａｎｇｅと、からそれぞれ選択される、少なくとも２種類の色素を含有するインク。
【０００８】
【化１】
2015078300.tif 000002
【０００９】
（式（１）中、ｎは１〜３の整数、Ｍは水素原子又はナトリウムを表す）。
［２］
Ｃ．Ｉ．Ｒｅａｃｔｉｖｅ  Ｏｒａｎｇｅから選択される色素が、アゾ色素である上記［１］に記載のインク。
［３］
Ｃ．Ｉ．Ｒｅａｃｔｉｖｅ  Ｏｒａｎｇｅから選択される色素が、Ｃ．Ｉ．Ｒｅａｃｔｉｖｅ  Ｏｒａｎｇｅ  １、２、５、６、７、８、１２、１３、１４、１５、１５：１、１６、２０、２３、２４、３０、３１、３２、３４、３５、３７、４０、４１、４４、４５、４６、４８、４９、５１、５２、５５、５６、５７、５８、５９、６０、６９、７０、７２、７２：１、７３、７４、８２、８３、８４、８７、９１、９２、９３、９４、９５、９６、９９、１０７、１０８、１１１、１１３、１１６、１１９、１２２、１２３、１２４、１２５、１２６、１３０、１３１、１３３、１３４、１３６、１３８、１３９、１４１及び１４２よりなる群から選択される色素である上記［１］又は［２］に記載のインク。
［４］
Ｃ．Ｉ．Ｒｅａｃｔｉｖｅ  Ｏｒａｎｇｅから選択される色素が、Ｃ．Ｉ．Ｒｅａｃｔｉｖｅ  Ｏｒａｎｇｅ  １３である上記［１］に記載のインク。
［５］
インクが含有する色素の総質量に対して、式（１）で表わされる化合物の総含有量が、質量基準で５０％以上である上記［１］に記載のインク。
［６］
インクの総質量中における色素の総含有量が、質量基準で０．５〜２０％である上記［１］〜［５］のいずれか一項に記載のインク。
［７］
上記［１］〜［６］のいずれか一項に記載のインクを用い、少なくとも以下の工程Ａ〜工程Ｃの３工程を順次行うことを含む、繊維のインクジェット捺染方法。
工程Ａ：該インクの液滴を、記録信号に応じてインクジェットプリンタから吐出させ、繊維に付着させる工程。
工程Ｂ：工程Ａにより付着させたインクの液滴中の色素を、熱により繊維に固着させる工程。
工程Ｃ：繊維に残存する未固着の色素を洗浄する工程。
［８］
上記繊維が、ポリアミド繊維、及びポリアミド繊維を含有する混紡繊維から選択される繊維である上記［７］に記載のインクジェット捺染方法。
［９］
上記［７］又は［８］に記載のインクジェット捺染方法により染色された繊維。
【発明の効果】
【００１０】
本発明により、彩度に優れるインクジェット捺染に用いるオレンジインク、及びそれを用いる繊維の捺染方法を提供することができた。
【発明を実施するための形態】
【００１１】
以下、本発明について詳細に説明する。本明細書においては、実施例等を含めて「％」及び「部」数については、特に断りの無い限り質量基準で記載する。
上記インクジェット捺染に用いるインク（以下「インク」ともいう。）は、色素、水、及び有機溶剤を含有し、該色素として上記式（１）で表わされる化合物又はその塩若しくはそれらの混合物（以下、特に断りの無い限り「式（１）で表される化合物」と記載したとき、「式（１）で表される化合物又はその塩若しくはそれらの混合物」を意味する。）と、Ｃ．Ｉ．Ｒｅａｃｔｉｖｅ  Ｏｒａｎｇｅ（以下「ＲＯｒ」という。）と、からそれぞれ少なくとも１種類ずつ選択される、少なくとも２種類の色素を含有する。
【００１２】
上記式（１）で表される化合物は、その塩の形で使用してもよい。塩としては、無機又は有機陽イオンと形成する塩が挙げられる。これらの中では前者の塩が好ましい。
無機陽イオンと形成する塩の具体例としては、例えば、リチウム、ナトリウム、カリウム等の周期表第１族元素；マグネシウム、カルシウム等の周期表第２族元素；等の陽イオンと形成する塩、又は、アンモニウム塩等が挙げられる。
これらの中では周期表第１族元素の陽イオンと形成する塩、又は、アンモニウム塩が好ましい。
有機陽イオンと形成する塩の具体例としては、下記式（２）で表される有機アンモニウムと形成する塩が挙げられる。
【００１３】
【化２】
2015078300.tif 000003
【００１４】
上記式（２）中、Ｚ1乃至Ｚ4はそれぞれ独立に水素原子、アルキル基、ヒドロキシアルキル基又はヒドロキシアルコキシアルキル基を表わし、Ｚ1乃至Ｚ4の少なくともいずれか１つは水素原子以外の基である。
【００１５】
式（２）中、Ｚ1乃至Ｚ4における具体例としては、メチル、エチル、ブチル、ペンチル、ヘキシル等のＣ１−Ｃ６アルキル基（好ましくはＣ１−Ｃ４アルキル基）；ヒドロキシメチル、２−ヒドロキシエチル、３−ヒドロキシプロピル、２−ヒドロキシプロピル、２−ヒドロキシメチル−１，３−プロパンジオール−２−イル、４−ヒドロキシブチル、３−ヒドロキシブチル、２−ヒドロキシブチル等のヒドロキシＣ１−Ｃ６アルキル基（好ましくはヒドロキシＣ１−Ｃ４アルキル基）；ヒドロキシエトキシメチル、２−ヒドロキシエトキシエチル、３−ヒドロキシエトキシプロピル、３−ヒドロキシエトキシブチル、２−ヒドロキシエトキシブチル等のヒドロキシＣ１−Ｃ６アルコキシＣ１−Ｃ６アルキル基（好ましくはヒドロキシＣ１−Ｃ４アルコキシＣ１−Ｃ４アルキル基）；等が挙げられる。
これらの中では、モノエタノールアミン、ジエタノールアミン、トリエタノールアミン、モノイソプロパノールアミン、ジイソプロパノールアミン、トリイソプロパノールアミンが好ましい。
【００１６】
上記式（１）で表される化合物の塩は、単一の塩；複数種類の混塩；又は、遊離酸と塩との混合物；等のいずれであってもよい。式（１）で表される化合物は、その塩の種類により溶解性等の物理的な性質；又は、該化合物を含有するインクの性能、特に堅牢性に関する性能；等が変化することもある。このため、塩の種類を選択することも好ましく行われる。
遊離酸から各種の塩を造塩する方法；各種の塩から遊離酸を得る方法；特定の塩から他の塩へ塩を交換する方法；等については、いずれも当業者であれば周知の方法が使用できる。
【００１７】
上記ＲＯｒから選択される少なくとも１種類の色素としては特に制限はなく、ＲＯｒとして知られているものであれば、いずれの色素も使用することができる。
ＲＯｒの中ではアゾ色素が好ましい。
【００１８】
上記アゾ色素としては、分子中にアゾ基を１つ有するモノアゾ色素と、アゾ基を２つ有するジスアゾ色素が好ましく挙げられる。これらの中でも色相の観点からは、モノアゾ色素がより好ましい。
【００１９】
上記モノアゾ色素としては、例えば、ＲＯｒ  １、２、５、６、７、８、１２、１３、１４、１５、１５：１、１６、２０、２３、２４、３０、３１、３２、３４、３５、３７、４０、４１、４４、４５、４８、４９、５１、５２、５５、５６、５７、５８、５９、６０、７２、７２：１、７３、７４、８２、８３、８７、９１、９２、９３、９４、９５、９６、９９、１０７、１０８、１１３、１１６、１１９、１２２、１２３、１２４、１２５、１２６、１２７、１３０、１３４、及び１３９等が挙げられる。
これらの中ではＲＯｒ  １、５、１３、１６、２０、７２、１２２等が好ましく、ＲＯｒ  １３が特に好ましい。
【００２０】
上記ジスアゾ色素としては、例えば、ＲＯｒ  ４６、６９、７０、８４、１１１、１３１、１３３、１３６、１３８、１４１、１４２等が挙げられる。
【００２１】
上記インクが含有する色素の総質量に対して、上記式（１）で表される化合物の総含有量は、質量基準で５０％以上が好ましい。
上記式（１）で表わされる化合物とＲＯｒとの配合比率は、質量基準で通常５０／５０〜９９／１、好ましくは５０／５０〜７０／３０、より好ましくは５０／５０〜６０／４０である。
彩度を向上させる観点からは、上記インクが含有する色素の全てが、上記式（１）で表される化合物と、ＲＯｒ  １３と、であることが好ましい。
また、上記のインクは、上記式（１）で表わされる化合物と、Ｃ．Ｉ．Ｒｅａｃｔｉｖｅ  Ｏｒａｎｇｅと、からそれぞれ選択される少なくとも１種類の色素以外に、さらにＲＯｒよりなる群から選択される少なくとも１種類の色素を加えた、少なくとも３種類の色素を含有することもできる。
【００２２】
上記インクは、オレンジインクとして使用するのが好ましい。また、フルカラーの捺染を目的として、イエロー、マゼンタ、シアン及びブラックの各インクを加えた４色；さらに、必要に応じて「特色」等と呼称されるブルー、グリーン、バイオレット等の各インクを加えた、４色以上；等のインクセットとして使用してもよい。それらのインクセットを構成する各インクに含有する色素は公知のものでよく、特に制限されない。
これらのインクが含有する色素としては、顔料よりも染料が好ましく、酸性染料、直接染料及び反応染料よりなる群から選択される染料であることがより好ましく、反応染料から選択される染料であることがさらに好ましい。
上記インクセットとするときは、イエロー、マゼンタ、シアン及びブラック等の各色のインクに含有する色素は１種類でもよいし、２種類以上を併用してもよい。
【００２３】
上記の色素は、粉末状；塊状；又はウェットケーキ；等のいずれの状態のものでも使用することができる。しかし、市販品として入手できる色素は、例えば「工業染色用粉末」、「インクジェット用」等の各種の品質があり、製造方法や純度等がそれぞれ異なり、液状品もある。それらの中には塩化ナトリウムや硫酸ナトリウム等の無機塩を、総質量中におおよそ１０〜４０％も含有する製品も存在する。
インクジェット捺染に用いるインクとしては、インクの保存安定性及びインクジェットプリンタからの吐出精度等を良好にするため、できるだけ不純物の少ない色素を使用するのが好ましい。又、特に精製操作を行わない水等は、カルシウムイオン、マグネシウムイオン等の金属イオンを含むため、このような未精製の水等をインクに使用すると、微量ながらそれらのイオン等がインクに混入する。
このような無機塩及び金属イオンを含めて、本明細書においては便宜上、「無機不純物」と以下記載する。
これらの無機不純物は、インク中の色素の溶解度及びインク自体の貯蔵安定性を著しく悪化し、また、インクジェットプリンタヘッドの腐食・磨耗の原因ともなる。このため無機不純物は、インク中からできるだけ除去することが好ましい。これらの無機不純物を除去する方法としては、例えば限外濾過法、逆浸透法、イオン交換法等の公知の方法が挙げられる。
インクの総質量に対して、無機不純物の含有量の上限は通常１％以下、好ましくは０．５％以下、より好ましくは０．１％以下である。下限は０％、すなわち検出機器の検出限界以下でよい。
【００２４】
上記の水溶性有機溶剤としては、例えば、以下のものが挙げられる。すなわち、グリセリン、１、３−ペンタンジオール、１、５−ペンタンジオール等の多価アルコール（好ましくは、ヒドロキシ基を２つ〜３つ有するＣ２−Ｃ６アルコール）；ジグリセリン、ポリグリセリン等のポリグリセリルエーテル；ポリオキシエチレンポリグリセリルエーテル、ポリオキシプロピレンポリグリセリルエーテル等のポリオキシＣ２−Ｃ３アルキレンポリグリセリルエーテル；エチレングリコール、ジエチレングリコール、トリエチレングリコール、プロピレングリコール、ポリエチレングリコール等の、モノ、ジ又はトリＣ２−Ｃ３アルキレングリコール；ポリエチレングリコール、ポリプロピレングリコール等の、繰り返し単位が４以上で、分子量が約２０、０００以下程度のポリＣ２−Ｃ３アルキレングリコール（好ましくは分子量が約２０、０００以下程度の液状のポリＣ２−Ｃ３アルキレングリコール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の、多価アルコールのＣ１−Ｃ４モノアルキルエーテル；等が挙げられる。
ピロリドン類としては、２−ピロリドン、Ｎ−メチル−２−ピロリドン等のピロリドン類；等が挙げられる。
これらの中ではグリセリン、ジエチレングリコール、プロピレングリコール、ブチルカルビトール、及び２−ピロリドン等が好ましい。
水溶性有機溶剤は、単独で使用しても併用しても良い。
上記インクに含有する水溶性有機溶剤の含有量は、インクの総質量に対して通常１〜６０％、好ましくは１０〜６０％である。
【００２５】
上記インクは、例えば界面活性剤、ｐＨ調整剤、防腐防黴剤等のインク調製剤を、必要に応じてさらに含有してもよい。インク調製剤は合計で、インクの総質量に対して通常０〜１０％、好ましくは０．０５〜５％程度である。
【００２６】
界面活性剤としては、アニオン、カチオン、両性、及びノニオンの各界面活性剤が挙げられる。これらの中ではカチオン界面活性剤が好ましい。
アニオン界面活性剤としてはアルキルスルホカルボン酸塩、α−オレフィンスルホン酸塩、ポリオキシエチレンアルキルエーテル酢酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
カチオン界面活性剤としては２−ビニルピリジン誘導体、ポリ４−ビニルピリジン誘導体等が挙げられる。
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２、４、７、９−テトラメチル−５−デシン−４、７−ジオール、３、６−ジメチル−４−オクチン−３、６−ジオール、３、５−ジメチル−１−ヘキシン−３−オール等のアセチレンアルコール系；他の具体例として、例えば、日信化学社製の商品名サーフィノール１０４、１０５ＰＧ５０、８２、４２０、４４０、４６５、４８５、オルフィンＳＴＧ；等が挙げられる。
これらの中ではサーフィノールが好ましく、サーフィノール１０４ＰＧ５０、サーフィノール４４０がより好ましい。
【００２７】
ｐＨ調整剤としては、インクのｐＨを６．０〜１１．０の範囲に制御できるものであれば任意の物質を使用することができる。例えば、ジエタノールアミン、ジメチルエタノールアミン、ジエチルエタノールアミントリエタノールアミン等のアルカノールアミン；水酸化リチウム、水酸化ナトリウム、水酸化カリウム等のアルカリ金属の水酸化物；水酸化アンモニウム（アンモニア水）；又は、炭酸リチウム、炭酸ナトリウム、炭酸カリウム等のアルカリ金属の炭酸塩；トリス（ヒドロキシメチル）アミノメタン；等が挙げられる。
これらの中ではトリエタノールアミンが好ましい。上記インクがｐＨ調整剤を含有するときは、インクの総質量中におけるｐＨ調整剤の含有量は通常０．０１〜２％、好ましくは０．０５〜１％である。
【００２８】
防腐防黴剤としては、例えば、デヒドロ酢酸ナトリウム、安息香酸ナトリウム、ソジウムピリジンチオン−１−オキサイド、ジンクピリジンチオン−１−オキサイド、１、２−ベンズイソチアゾリン−３−オン、１−ベンズイソチアゾリン−３−オンのアミン塩、アベシア社製プロクセルＧＸＬ等、好ましくはプロクセルＧＸＬ；等が挙げられる。
【００２９】
上記インクは、色素、水、及び水溶性有機溶剤と、必要に応じてインク調製剤とを混合し、溶液とすることにより得られる。インクジェット捺染に用いるインクとしては、メンブランフィルター等で得られたインク溶液を濾過することにより、夾雑物を除いたインクとして使用するのが好ましい。メンブランフィルターの孔径は通常０．１μｍ〜１μｍ、好ましくは０．１μｍ〜０．５μｍである。
【００３０】
上記インクの２５℃における粘度は、Ｅ型粘度計にて測定したときに３〜２０ｍＰａ・ｓ；プレート法にて測定したときに２０〜４０ｍＮ／ｍ；の各範囲内であるのが好ましい。インクの粘度は上記の範囲で、プリンタの吐出量；応答速度；インク液滴の飛行特性；及び、インクジェットヘッドの特性；等を考慮し、適切な値に調整することも好ましく行われる。
【００３１】
上記インクジェット捺染方法は、上記インクを用い、少なくとも以下の工程Ａ〜工程Ｃの３工程を順次行うことを含む、繊維の捺染方法である。
［工程Ａ］
上記インクの液滴を、記録信号に応じてインクジェットプリンタから吐出させ、繊維に付着させる工程。
［工程Ｂ］
上記工程Ａにより繊維に付着させたインクの液滴中の色素を、熱により繊維に固着させる工程。
［工程Ｃ］
繊維に残存する未固着の色素を洗浄する工程。
【００３２】
また、上記工程Ａ〜工程Ｃの３工程に加えて、繊維に対して色素のにじみ防止等を目的とした前処理を施す工程を、上記工程Ａの前にさらに含み、４工程とすることも好ましく行われる。
【００３３】
上記のインクジェット捺染方法に用いる繊維としては、ポリアミド繊維、及びポリアミド繊維を含有する混紡繊維が好ましい。ポリアミド繊維としては、例えばシルク、ウール等の天然繊維、ナイロン等の合成ポリアミド繊維が挙げられる。混紡繊維としては、これらのポリアミド繊維を少なくとも含有し、他の繊維と混紡したものが挙げられる。
上記の繊維としては繊維の構造体も含まれ、上記の繊維から成る布帛、織物等が好ましく挙げられる。
【００３４】
上記工程Ａとしては、例えば、上記インクが充填された容器（インクタンク、インクカートリッジ等ともいう）をインクジェットプリンタの所定の位置に装填し、記録信号に応じて該インクの液滴を吐出させて、繊維にインクを付着させる方法が挙げられる。
フルカラーの染色物を得るときは、上記の通り、必要に応じて４色又は４色以上のインクセットを適宜用いることができる。このようなときは、各色のインクは、それぞれの容器に充填され、それらの容器をインクジェットプリンタの所定の位置に装填して使用すればよい。
インクジェットプリンタには、例えば機械的振動を利用したピエゾ方式；加熱により生ずる泡を利用したバブルジェット（登録商標）方式；等を利用したものがある。上記インクジェット捺染方法は、いかなる方式のプリンタであっても使用が可能である。
【００３５】
上記工程Ｂとしては、インクが付着した繊維を室温〜１３０℃に０．５〜３０分程度放置して予備乾燥させた後、スチーミング処理を施して湿熱条件下に該繊維に色素を固着させる方法等が挙げられる。
スチーミング処理としては、湿度８０〜１００％、温度９５〜１０５℃の環境に、５〜２０分置くことが好ましい。
【００３６】
上記工程Ｃとしては、色素を固着させた後の繊維を、水で洗浄することが好ましい。この洗浄に際して、界面活性剤を含有する水で洗浄してもよい。
上記工程Ｃを行った後、洗浄した繊維を通常５０〜１２０℃で、５〜３０分乾燥することにより、乾燥された染色物を得ることができる。
【００３７】
上記工程Ａの前に行う繊維の前処理工程としては、１種類以上の糊材、及び前処理用のｐＨ調整剤の両者を少なくとも含有する水溶液を繊維の処理液とし、予め工程Ａを行う前の繊維に付与する工程が挙げられる。該繊維の処理液中には、さらにヒドロトロピー剤を含むのが好ましい。繊維の処理液中に含有する糊剤、前処理用のｐＨ調整剤、及びヒドロトロピー剤等は、「前処理剤」等と呼称されることもある。
繊維の処理液を繊維に付与する方法としては、例えばパディング法が挙げられる。パディングの絞り率は４０〜９０％程度が好ましく、より好ましくは６０〜８０％程度である。
【００３８】
上記繊維の処理液が含有する糊剤としては、グアー、ローカストビーン等の天然ガム類；澱粉類；アルギン酸ソーダ、ふのり等の海藻類；ペクチン酸等の植物皮類；メチル繊維素、エチル繊維素、ヒドロキシエチルセルロース、カルボキシメチルセルロース等の繊維素誘導体；カルボキシメチル澱粉等の加工澱粉；シラツガム系、ローストビーンガム系等の加工天然ガム類；ポリビニルアルコール、ポリアクリル酸エステル等の合成糊；等が挙げられる。これらの中ではグアー、ローカストビーン等の天然ガム類；シラツガム系、ローストビーンガム系等の加工天然ガム類；等が好ましい。
【００３９】
上記繊維の処理液が含有する前処理用のｐＨ調整剤としては、水溶液とした際に酸性を示すものが好ましい。具体的には硫酸アンモニウム、酒石酸アンモニウム、及び酢酸アンモニウム等の性のアンモニウム塩が挙げられる。これらの中では、硫酸アンモニウムが好ましい。
【００４０】
上記繊維の処理液が含有するヒドロトロピー剤としては、尿素、ジメチル尿素、チオ尿素、モノメチルチオ尿素、ジメチルチオ尿素等の尿素又はチオ尿素等があげられる。これらの中では尿素が好ましい。
上記前処理剤は、それぞれの１種類を単独で用いてもよいし、それぞれの２種類以上を併用してもよく、後者の方が好ましい。
【００４１】
上記繊維の処理液に含有する前処理剤の含有量は、例えば混紡繊維を用いるとき、混紡繊維の混紡比率等により一概に決めることは困難である。
その目安としては、繊維の処理液の総質量に対して、いずれも質量基準で糊剤が０．５〜５％、前処理用のｐＨ調整剤が０．５〜５％、残部が水である。ヒドロトロピー剤をさらに含有するときは、同様に１〜２０％であり、残部が水である。
また、繊維の処理液は酸性であることが好ましい。そのｐＨの範囲としては通常７以下、好ましくは５〜７である。
【００４２】
本発明のインクジェット捺染に用いるインクで染色された繊維は、彩度及び耐光性のバランスに優れ、特に彩度に優れる。また、水堅牢度、洗濯堅牢度等の他の堅牢性試験、染色濃度、色調、色再現域の広さ、色ぶれ等の各種の性能においても優れる。
また、該インクは、高粘度インクを必要とする工業用インクジェットヘッドが搭載されたプリンタでの、周波数値に係らない吐出性能を発揮することも可能である。
さらに、インクジェット捺染後に一定時間プリンタを放置し、再度吐出（捺染）を開始したときの吐出性も良好である。
従って、本発明のインクジェット捺染用インク及びこれを用いる捺染方法は、繊維の染色用途に極めて好適である。
【実施例】
【００４３】
以下実施例により本発明をさらに詳細に説明するが、これらの実施例により本発明はなんら限定されるものではない。
【００４４】
［インクジェット捺染用インクの調製］
下記表１に示した各成分を混合し、おおよそ１時間攪拌することにより、実施例１及び比較例１〜２のインクをそれぞれ得た。得られたインクを０．４５μｍのメンブランフィルター（商品名：セルロースアセテート系濾紙、アドバンテック社製）で濾過することにより、試験用のインクを調製した。各インクの調製に用いた「水」はイオン交換水であり、インク溶液のｐＨがｐＨ８〜９になるように１０％水酸化ナトリウム水溶液を加え、総量１００部となるように水を加えて調整した。
【００４５】
なお、表１中の「ＲＯｒ  １３」はＣ．Ｉ．リアクティブオレンジ  １３を、記号「−」は、その成分を含有しないことを、それぞれ意味する。
【００４６】
【表１】
2015078300.tif 000004
【００４７】
［試験染布の調製］
グアー２質量部、硫酸アンモニウム２質量部、尿素５質量部、及び水９１質量部を含む繊維の処理液を調製し、パッド法によりナイロン布（ナイロンジャージ）及びシルク布（絹二羽織）に前処理を行った。すなわち、ナイロン布及びシルク布を繊維の処理液に浸漬し、ゴムローラーにて余分な液を絞り落とした後、６０℃にて乾燥した。
上記のようにして得たナイロン布に対して、実施例１のインクを使用して、インクジェットプリンタ（商品名：ＰＩＸＵＳ  ｉｐ４１００、キヤノン社製）にてオレンジのベタ柄を、それぞれ１００％、８５％、７０％、５５％、４０％、２５％の６段階の階調でインクジェット捺染し、グラデーションの染色物を得た。この染色物を６０〜８０℃で予備乾燥後、湿度９０％以上、１００〜１０３℃で２０分間スチーミング処理を行った。得られた染色物を冷水で５分間洗浄した後、乾燥することにより試験染布を調製した。この試験染布を「染布１」とする。
実施例１のインクの代わりに、比較例１及び比較例２のインクを用いる以外は実施例１と同様にして、比較用の試験染布をそれぞれ調製した。これらの比較用の試験染布を、それぞれ「比較染布１」及び「比較染布２」とする。
またナイロン布の代わりに、シルク布を用いる以外は上記の染布１及び各比較染布の調製と同様にして、シルク布の試験染布を調製した。この試験染布をそれぞれ「染布２」、「比較染布３」及び「比較染布４」とする。
【００４８】
［色相評価試験］
上記のようにして得た各染布の色相について評価を行った。色相は、ＧＲＥＴＡＧ−ＭＡＣＢＥＴＨ社製の測色機、商品名ＳｐｅｃｔｒｏＥｙｅを用いて、各試験染布のグラデーションの最も濃い階調部分を測色することにより、ＣＩＥのＬ＊、ａ＊、ｂ＊を測定した。彩度については、下記式を用いて彩度Ｃ＊値を、小数点以下１桁を四捨五入して算出した。彩度は、数値の大きい方が優れた結果を表す。
Ｃ＊＝［（ａ＊）２＋（ｂ＊）２］１／２
各試験染布の彩度の算出結果を下記表２に示す。
【００４９】
【表２】
2015078300.tif 000005
【００５０】
表２の結果より明らかなように、実施例１のインクを用いた各染布は、驚くべきことに彩度において２種類の色素が相乗効果を示した。すなわち、それぞれ単独の色素を含有する各比較染布より明確に高い彩度を示し、極めて優れる結果であった。この効果は、シルクにおいてより一層顕著に観察された。
【産業上の利用可能性】
【００５１】
本発明のインクは、彩度に極めて優れるため、インクジェット捺染に用いるインク及びそれを用いた繊維の捺染方法に極めて有用である。